(57)【要約】      （修正有）【課題】流延膜の厚みがサブミリオーダー以上の場合の高さが均一な無端金属ベルトを備えた連続乾燥設備を提供すること。【解決手段】回転走行可能な無端金属ベルト２１および乾燥室１２を備える連続乾燥設備において、無端金属ベルト２１を支持するサポートロール４１を０．１ｍ以上、１．０ｍ以下の間隔で連続して配置することで、無端金属ベルト２１の幅方向の高さが、両端部合計１００ｍｍを除く全幅において均一あるいは実質的に均一な領域を形成することができる。【選択図】図８
2015020325.tif 000002
【特許請求の範囲】
【請求項１】
回転走行可能な無端金属ベルトおよび乾燥室を備え、前記無端金属ベルトの少なくとも一部が複数のサポートロールにより支持され、前記複数のサポートロールが０．１ｍ以上、１．０ｍ以下の間隔で連続して配置されている領域を有することを特徴とする連続乾燥設備。
【請求項２】
複数のサポートロールが０．１ｍ以上、１．０ｍ以下の間隔で連続して配置されている領域において、無端金属ベルトのサポートロールに対する抱き角が２．０°以上である部分を有することを特徴とする請求項１に記載の連続乾燥設備。
【請求項３】
無端金属ベルトを支持するサポートロールを回転させる駆動系を有することを特徴とする請求項１または２に記載の連続乾燥設備。
【請求項４】
サポートロールを回転させる駆動系を前記乾燥室外に有し、該駆動系と該サポートロールが直結されておらず、マグネットカップリング機構によりサポートロールに駆動が伝達される構造を有することを特徴とする請求項３に記載の連続乾燥設備。
【発明の詳細な説明】
【技術分野】
【０００１】
本発明は、無端金属ベルトを備える連続乾燥設備に関する。
【背景技術】
【０００２】
光学用途フィルムや機能性樹脂フィルムは高い品質が要求されており、特にその膜厚精度に対する要求は上昇を続けている。
【０００３】
これらフィルムの代表的な製造方法としては、連続方式の溶液製膜方法があり、フィルム材料の溶液を走行する流延支持体上に流延し、流延膜を流延支持体から剥離して乾燥することによりフィルムを製造する方法である。
【０００４】
流延支持体として用いられる物としては、金属ベルトがあり、さらに長尺ベルトの端部を溶接し、無端環状に形成された無端金属ベルトが一般的である。
【０００５】
無端金属ベルトをベルト回転用ロールにより回転させるベルトマシーンにおいて、無端金属ベルトの振動および蛇行を抑制することを目的として、サポートロールを設置することが知られている。
【０００６】
特許文献１には、少なくとも２個のベルト回転用ロールに巻き掛けられた無端ベルトが、ベルト流延面の裏面に配置した複数のサポートロールで支持された構造を有するフィルム製造装置が記載されている。複数のサポートロール間の間隔が短すぎると無端金属ベルトとサポートロールとの接触回数が増えて、摩耗しやすくなるため、サポートロールの配置間隔は２ｍ以上設けている。また、サポートロールは自力で回転することができないフリーロールが用いられている。
【０００７】
特許文献２には、一対のベルト回転用ロールに巻き掛けられた無端金属ベルトが、ベルト流延面の裏面をベルト回転用ロールと水平になるように配置した複数のサポートロールで支持された構造を有するフィルム製造装置が記載されている。特許文献２においてサポートロールは、その間隔が０．５〜５．０ｍに配置されており、自力で回転することができないフリーロールである。
【０００８】
特許文献３には、一対のベルト回転用ロールに巻き掛けられた無端金属ベルトの流延される部分の高さを均一化するために、流延面側からベルト回転用ロール上に無端金属ベルトを押さえつけるプレスロールを設けたフィルム製造装置が記載されている。無端金属ベルトの高さ均一化は、フィルム材料を吐出する流延部分に特化されており、流延後から剥離前までの無端金属ベルトについては流延面の裏面から支持するサポートロールを想定していない。
【先行技術文献】
【特許文献】
【０００９】
【特許文献１】特開２０１２−７６３４０号公報（特許請求の範囲、および第５頁〜第６頁）
【特許文献２】特開２００３−２１１４６８号公報（請求項の範囲、および第４頁）
【特許文献３】特開２０１２−６１８４２号公報（特許請求の範囲、および第４頁）
【発明の概要】
【発明が解決しようとする課題】
【００１０】
従来のフィルム製造装置では、溶媒を含んだ流延膜の膜厚（ウェット膜厚）がサブミリオーダー以上の場合には、均一な膜厚のフィルムが得られないことがあった。ウェット膜厚が厚い流延膜の場合、流延膜の粘度次第では溶媒が揮発して形状セットされるまでに、膜が流動しやすく、無端金属ベルトの高さが均一でないと、膜厚形状が崩れてしまうためである。
【００１１】
また流延膜を無端金属ベルトから剥離するまでに、形状セットが必要であり、製造速度を上げるには流延膜を加熱して、溶媒の揮発速度を上げる必要がある。流延膜を加熱することにより、溶媒が揮発するまで一時的に流延膜の粘度が低下するので、さらに流延膜が流動しやすくなる。さらに、流延膜を加熱すると、流延膜が塗布されている無端金属ベルトも加熱されることになり、その熱膨張により金属無端ベルトの高さが不均一になりやすいこととの相乗効果で、ウェット膜厚が厚いほど、得られるフィルムの膜厚バラツキは劇的に悪化することがほとんどである。
【００１２】
そこで本発明は、無端金属ベルトの高さが均一な連続乾燥設備を提供することを課題とする。
【課題を解決するための手段】
【００１３】
本発明の連続乾燥設備は、回転走行可能な無端金属ベルトおよび乾燥室を備え、前記無端金属ベルトの少なくとも一部が複数のサポートロールにより支持され、前記複数のサポートロールが０．１ｍ以上、１．０ｍ以下の間隔で連続して配置されている領域を有することを特徴とする。
【００１４】
さらに、複数のサポートロールが０．１ｍ以上、１．０ｍ以下の間隔で連続して配置されている領域において、無端金属ベルトのサポートロールに対する抱き角が２．０°以上である部分を有していてもよい。
【００１５】
さらに、無端金属ベルトを支持するサポートロールを回転させる駆動系を有してもよく、サポートロールを回転させる駆動系を前記乾燥室外に有し、該駆動系と該サポートロールが直結されておらず、マグネットカップリング機構によりサポートロールに駆動が伝達される構造を有することが好ましい。
【発明の効果】
【００１６】
本発明によれば、高さが均一な無端金属ベルトを備える連続乾燥設備を提供することができる。
【図面の簡単な説明】
【００１７】
【図１】連続乾燥設備の全体構成の概略図（側面図）である。
【図２】連続乾燥設備の全体構成の概略図（側面図）である。
【図３】無端金属ベルトのテンション調整手段の概略図（側面図）である。
【図４】無端金属ベルトの上面図および断面図である。
【図５】従来のサポートロールの配置図（側面図、比較例１）である。
【図６】本発明のサポートロールの配置図（側面図、実施例１）である。
【図７】本発明のサポートロールの配置図（側面図、実施例２）である。
【図８】本発明のサポートロールの配置図（側面図、実施例３）である。
【図９】無端金属ベルトの抱き角の説明図である。
【図１０】サポートロールを駆動するシャフト直結機構の説明図である。
【図１１】サポートロールを駆動するマグネットカップリング機構の説明図である。
【図１２】比較例１の幅方向ベルト高低差の測定結果である。
【図１３】実施例１の幅方向ベルト高低差の測定結果である。
【図１４】実施例２の幅方向ベルト高低差の測定結果である。
【図１５】実施例３の幅方向ベルト高低差の測定結果である。
【発明を実施するための形態】
【００１８】
以下、本発明の好適な実施形態を、図面を参照しながら具体的に説明する。
【００１９】
図１および図２は本発明の連続乾燥設備の全体構成を概略で示している。
【００２０】
連続乾燥設備１１は、乾燥室１２、ベルト回転用ロール３１、３２、該ベルト回転用ロール３１、３２に巻き掛けられ水平に走行可能な無端金属ベルト２１、および前記金属無端ベルト２１の流延面の裏面（内側）と接する上サポートロール４１、下サポートロール４２を備えている。
【００２１】
さらに、図３に示される該無端金属ベルト２１のテンション調整手段５１〜５６、フィルム原液を吐出する口金６１、流延膜を剥離する剥離ロール７１を備えても良い。  
【００２２】
以下、これらの構成部材について説明する。
【００２３】
（無端金属ベルト）
無端金属ベルト２１は、帯状の金属板の端同士を接合して無端状にしたエンドレスベルトである。無端金属ベルト２１の材料は、金属であれば特に限定されないが、鉄、ニッケル、チタン、タンタル、銅およびこれらの合金（例えば、ステンレススチール）、さらにこれらの表面にクロム、ニッケルなどのメッキや表面処理が施した物を用いても良い。
【００２４】
耐腐食性の観点からステンレススチールであることが好ましく、強度や耐久性の面でマルテンサイト系やオーステナイト系のステンレススチールがさらに好ましく、耐熱性（低熱膨張性）に優れるマルテンサイト系のステンレススチールが最も好ましい。マルテンサイト系のステンレススチールとしては、ＳＵＳ６３０が代表的である。
【００２５】
無端金属ベルト２１の表面粗さは溶接部、非溶接部ともに最大高さＲｍａｘは１．０ｍｍ以下が好ましく、０．５ｍｍ以下がさらに好ましい。表面粗さを１．０ｍｍ以下とすることで、フィルム表面の粗さを抑制することができる。
【００２６】
無端金属ベルト２１の厚さは、０．５ｍｍ〜５．０ｍｍが好ましく、１．０ｍｍ〜２．０ｍｍがさらに好ましい。厚さ０．５ｍｍ以上のものを用いることで耐久性が得られ、厚さ５．０ｍｍ以下であれば繰り返し屈曲耐性が得られるからである。
【００２７】
無端金属ベルト２１の幅はフィルムなどの生産性の点から、１０００ｍｍ以上であることが好ましい。
【００２８】
（ベルト回転用ロール）
本発明の連続乾燥設備１１は、無端金属ベルト２１を回転させるベルト回転用ロール３１、３２を有する。ベルト回転用ロールは２個以上であることが好ましい。２個のベルト回転用ロール３１、３２を用いる場合、通常、その一方は駆動ロールであり、他方は従動ロールとすることができる。前記２個のベルト回転用ロール３１、３２間には、更に１個以上の無端ベルト回転用ロール３３を設けることもできる。ベルト回転用ロール３１、３２は、モーターなどの図示せぬロール駆動装置により駆動ロール３２を回転させ、この駆動ロール３２の回転に連れて従動ロール３１が回転する。無端金属ベルト２１は駆動ロール３２と従動ロール３１との間に巻き掛けられており、駆動ドラムを回転させることで走行する。また、ベルト回転用ロールは、無端金属ベルト２１が元々有する歪み形状を引き延ばして、その歪み形状を最小化するために、無端金属ベルト２１にテンションを加える機能を有することが好ましい。
【００２９】
（無端金属ベルトのテンション調整手段）
本発明の連続乾燥設備１１は、前記ベルト回転用ロール３１、３２のいずれかを無端金属ベルト２１の走行方向に移動可能とするスライド機構５１を有してもよく、無端金属ベルト２１のテンションを調整することができる。本実施形態による前記スライド機構５１は、図３に示すように、駆動ロール３２側のロールの軸受５３を無端金属ベルト走行方向に平行に移動させる機構であり、例えば前記軸受５３にかかる荷重を支える支持体５４にスライドレール５５を設けることにより、これに沿ってスライドさせることができる。その際、動力としてはエアシリンダーや油圧シリンダーを使って作動させることができる。前記シリンダー５２に付帯するピストンロッド５６の先端部分を前記軸受５３の一部に固定する。
【００３０】
（流延用の口金）
本発明の連続乾燥設備１１は、フィルム原液を流延するための口金６１を有してもよい。ここでいうフィルム原液とは、フィルムを構成する原材料を溶媒で溶解あるいは分散させた液体を意味する。
【００３１】
搬送されている無端金属ベルト２１に口金６１からフィルム原液を連続的に一定量吐出することにより、フィルム原液は無端金属ベルト２１上で流延されて、流延膜が形成される。
【００３２】
このような口金６１として、例えば、Ｔダイ、コートハンガーダイ、フィッシュテールダイ、スリットダイコーターなどが挙げられる。これらのなかでも、コートハンガーダイおよびフィッシュテールダイは、口金内の異常滞留が少ないので特に好ましく用いられる。
【００３３】
（剥離ロール）
本発明の連続乾燥設備１１は、流延膜を無端金属ベルト２１から剥離するための剥離ロール７１を設けても良い。
【００３４】
流延膜は前記乾燥室１２にて加熱されて、ある程度固化してから無端金属ベルト２１から剥離される。流延膜を剥離ロール７１で支持することで、流延膜が無端金属ベルト２１から剥離する位置を一定に保持することができる。
【００３５】
（サポートロール）
本発明の連続乾燥設備は、無端金属ベルト２１の少なくとも一部が複数のサポートロールにより支持されることが重要である。無端金属ベルトは、無端にする前の圧延ムラで歪みを有しており、幅方向のベルト断面において、１０ｍｍの高低差を有する部分も存在する。無端金属ベルト２１に流れ方向にテンションを加えることで、幅方向のベルト高低差を１ｍｍ〜３ｍｍ程度に抑えることもできるが、加熱することにより熱歪みでベルト高低差は拡大する。例えば、２５℃で幅方向のベルト高低差１ｍｍの部分が、１００℃では幅方向のベルト高低差が４ｍｍに悪化することがある。
【００３６】
流延膜の流動を抑制するためには、その加熱条件下での幅方向のベルト高低差をできるたけ小さく、すなわちベルトの高さを実質的に均一にする必要があり、これはベルトの流れ方向（すなわち長手方向）にテンションを加えるだけは達成が困難であった。これに対し、無端金属ベルトの少なくとも一部が複数のサポートロールにより支持されることにより、無端金属ベルト２１にテンションの垂直方向のベクトルが働き、後述するように無端金属ベルト２１の幅方向の高さを実質的に均一にしうる。
【００３７】
上サポートロール４１および下サポートロール４２は、前記無端金属ベルト２１の上部走行部および下部走行部の流延面の裏面（内側）と接するように配置する。これらの上サポートロール４１および下サポートロール４２は、そのロール間距離および／または設置高さが調整できる機能を有することが好ましい。この調整は公知の調整機構が採用できる。
【００３８】
上サポートロール４１および下サポートロール４２の外径（直径）は慣性モーメントが比較的少ないφ１００ｍｍ〜φ２００ｍｍが好ましい。外径が大きすぎると、慣性モーメントが大きくなり無端金属ベルト２１の走行速度の変動に対して上下サポートロール４１、４２の回転速度が追従しにくく、上下サポートロール４１、４２がスリップし易くなる。また、サポートロールの外径はロールの長さ方向全体にわたって均一であるものが好ましく、円筒度０．０５ｍｍ以下のものがより好ましく、円筒度０．０１ｍｍ以下がさらに好ましい。
【００３９】
上サポートロール４１および下サポートロール４２に使用する軸受には、図示は省略するが回転抵抗の少ないオイルバスタイプを用いることが好ましく、必要に応じてテンデンシー駆動などの補助動力を設けスリップを少なくすることができる。
【００４０】
前記無端金属ベルト２１の接触による摩耗を抑えるために、サポートロール表面に硬質クロムメッキなどの処理を行い、その表面硬度をＨｖ８００以上とすることが好ましい。また、無端金属ベルト２１との摩擦力を上げスリップを抑制するため、サポートロール表面にゴムライニングや樹脂ライニングを施してもよい。
【００４１】
（サポートロールの配置）
本発明の連続乾燥設備は、無端金属ベルト２１を支持する複数のサポートロール４１が０．１ｍ以上、１．０ｍ以下の間隔で連続して配置されている領域（以下、「連続領域」と呼ぶ。）を有することが重要である。幅方向のベルト高低差は、サポートロールからの距離に対してほぼ１次関数的に増加し、サポートロールの配置間隔を１．０ｍ以下、好ましくは０．５ｍ以下とすることで、無端金属ベルト２１の幅方向の高さを実質的に均一にすることができる。
【００４２】
また、サポートロール４１の配置間隔は、小さくしすぎると、サポートロール４１の本数が増加し、ベルトにサポートロールが接触しない部分が生じやすくなり、ベルトの高さ均一化効果が得られにくくなる。また、前述のようなサポートロール４１の好ましい外径も考慮して、サポートロール４１の配置間隔は０．１ｍ以上が好ましく、０．２５ｍ以上がより好ましい。
【００４３】
サポートロール４１は、無端金属ベルトが水平走行する場合は、連続する２本のサポートロール４１の両端部の高さ（全４点）が、レンジ０．２ｍｍ以内の精度で水平となるように配置することが好ましい。連続する２本のサポートロール４１の高さが０．２ｍｍ以内であれば、無端金属ベルト２１はその自重でサポートロール４１へ接触しやすい。接触しにくい場合でも、後述するがレンジ０．２ｍｍ以内の範囲で、敢えてサポートロールに高低差を付与し、接触しにくいサポートロール４１に０．０１°〜０．１°の抱き角を付与することで、接触不良を解消することができる。
【００４４】
例えば図６において、２４０地点から２５０地点までの間に１０本の上サポートロール４１を配置し、ベルト回転用ロール３１および上サポートロール４１の配置間隔は、２４０地点から走行方向に順次、１．０ｍ、０．４ｍ、０．４ｍ、０．４ｍ、０．４ｍ、０．４ｍ、０．５ｍ、０．５ｍ、０．５ｍ、０．５ｍとなっており、連続する２本のサポートロール４１の上面はそれぞれ０．２ｍｍ以内の精度で水平に配置されている。
【００４５】
このようなサポートロールの配置とすることで、ベルト回転用ロール３１や上サポートロール４１に支持されている部分である２４０地点〜２５０地点、だけでなく、その中間領域（たとえば２４０地点と２４１地点の中点部分）においても、加熱状態でもベルトの高さが実質的に均一な連続領域の実現が可能となる。
【００４６】
ここで言うベルトの高さが均一とは、ベルト高低差が、目視型測量機として一般的であるオートレベル（例えば、（株）ソキア・トプソン社製の短視準型オートレベルＡＴ−Ｂ２）の測定限界未満の数値である事を言い、ベルト高低差が０．１ｍｍ未満であればベルトの高さは均一と言える。ベルトの高さが実質的に均一とは、「ベルトの高さが均一である」に準じたレベルであるが、ベルト高低差が目視型測量機で測定でき、かつ十分に小さい数値であるものを言い、ベルト高低差１．０ｍｍ以下が好ましく、０．５ｍｍ以下がさらに好ましく、０．３ｍｍ以下が最も好ましい。
【００４７】
ベルト高低差の測定は、流れ方向に０．２ｍ以内の間隔で測定し、ベルトの高さが均一あるいは実質的に均一となる部分が１．０ｍ以上連続している時、ベルトの高さが均一あるいは実質的に均一である、という。
【００４８】
また、幅方向のベルト高低差は全幅を対象とすることが好ましいが、無端金属ベルト２１の幅方向の両端部は加熱ムラの観点から吐出に用いることに適していないので、端部それぞれ５０ｍｍ幅ずつ以上、両端合計で１００ｍｍ幅以上を対象外として良い。ただし、製造効率の面で無端金属ベルト２１の全幅の６０％以上を吐出に用いることが好ましい。例えば、無端金属ベルト２１として１５００ｍｍ幅のものを用いる場合、幅方向のベルト高低差の対象は９００ｍｍ〜１４００ｍｍ幅でよい。
【００４９】
幅方向のベルトの高さが均一あるいは実質的に均一な連続領域は、流延膜が加熱されて流動しやすくなる乾燥室内に設けることが好ましく、流延膜が多くの溶媒を含むほど流動性が高いので、フィルム原液が吐出されて乾燥が始まる直後に設けることがさらに好ましい。
【００５０】
前記連続領域における無端金属ベルト２１は、幅方向のベルトの高さが均一あるいは実質的に均一に制御できていれば、流れ方向のベルト高低差は特に制御する必要はない。流れ方向にベルト高低差があってもベルトが一定速度で動くので、ある任意の場所における流延膜の流出量と流入量が同一となり、物質収支が実質ゼロの状態になるからである。但し、物質収支の面では流れ方向のベルト高低差の影響は受けないが、ベルト高低差が大きすぎると液だれやユズ肌のような流延膜の表面の崩れが生じることがある。このような設定は避けるべきであり、流延膜の物性にもよるが、連続領域における無端金属ベルト２１の流れ方向ベルト高低差は１．０ｍ長さ当たり１００ｍｍ以下が好ましく、１０ｍｍ以下がより好ましく、２．０ｍｍ以下がさらに好ましい。
【００５１】
本発明の連続乾燥設備は、連続領域を１．０ｍ以上有していることが好ましく、より好ましくは２．０ｍ以上、さらに好ましくは１０ｍ以上である。連続領域は、幅方向のベルトの高さが均一あるいは実質的に均一になっており、そのような連続領域を１．０ｍ以上有することで、流延膜が加熱されて流動しやすくなる期間における流延膜の流動性を抑制することができる。
【００５２】
また、本発明の連続乾燥設備は、連続領域において、無端金属ベルト２１のサポートロール４１に対する抱き角が２．０°以上である部分を有していてもよい。
【００５３】
抱き角とは、連続する３本のサポートロール配置につけられた角度の事を言い、例えば、図９において、２６６地点の抱き角は、その前後する上サポートロール４１、すなわち２６５地点、２６６地点、２６７地点に接する上サポートロール４１の配置によって一義的に決定される。それぞれ前後する２本の上サポートロール４１の径の中心を補助線で結び、２６６地点に接する上サポートロール４１で交わる２本の補助線間の角度が抱き角となる。例えば、３本の上サポートロール４１が高さ方向に全て水平に配置されていれば、抱き角は０．０°となる。
【００５４】
抱き角をつけることにより、無端金属ベルト２１がサポートロール４１により支持される地点において、垂直方向にテンションがかかりやすくなり、２．０°以上の抱き角を与えることで、後述するような無端金属ベルトの温度差による熱歪みの発生量が大きい地点においても、熱歪みによるベルト幅方向の高低差を抑制することができる。一方、抱き角は６．０°以下とすることで、流れ方向の液だれやユズ肌のような流延膜の表面の崩れを防止することができる。
【００５５】
また、サポートロール４１の抱き角付与は、熱歪みの発生量が大きい地点に限定されるものではなく、例えばサポートロール４１の設置本数が増えすぎて、サポートロールにベルトが接触しにくくなっている地点に抱き角を付与しても良い。その場合、サポートロール４１の抱き角は２．０°以上付与する必要はなく、０．０１°〜０．１°程度の抱き角でも、十分効果が得られる。
（サポートロールの駆動機構）
サポートロール４１は、無端金属ベルト２１の走行に合わせて回転する機能を有する。従来の連続乾燥設備であれば、サポートロール４１の間隔が２ｍ以上と広く、無端金属ベルト２１の自重でサポートロール４１に対する押し圧（以下、ロール圧）が発生するので、サポートロール４１はフリーロールとすることで、無端金属ベルト２１の走行につられてサポートロール４１が回転することができる。
【００５６】
本発明の連続乾燥設備１１では、連続領域では上サポートロール４１の間隔を０．１ｍ以上、１．０ｍ以下に配置するので、上サポートロール４１の本数が多くなり、上サポートロール４１の１本当たりにかかるロール圧が小さくなるため、上サポートロール４１をフリーロールにすると、上サポートロール４１が無端金属ベルト２１の走行に追随できず回転しない場合があり、これにより無端金属ベルト２１が摩耗する、無端金属ベルト２１が折れ曲がるといった不具合が発生する可能性が高くなる。上サポートロール４１に抱き角を与えることで、ロール圧が上がり、上サポートロール４１の回転不良を防ぐことができるが、全ての上サポートロールに抱き角を与えると、無端金属ベルト２１の流れ方向の高低差が大きくなりすぎて、流延膜の流れ方向への流動が無視できなくなることがある。
【００５７】
そこで本発明の連続乾燥設備１１は、無端金属ベルト２１を支持する上サポートロール４１を回転させる駆動系を有することが好ましい。サポートロール４１を回転させる駆動系は、無端金属ベルト２１を駆動させるに足る駆動力を伝達する必要はなく、無端金属ベルト２１の走行速度に合わせてサポートロール４１を回転させる機能を有することが好ましい。
【００５８】
無端金属ベルト２１の走行速度とサポートロール４１の回転速度を同調させるため、サポートロール４１を回転させるモーター８６の回転数は、ベルト回転用の駆動ロールに指令する制御系から信号を受けて回転数を制御する機構のものでもよいが、無端金属ベルト２１の走行速度に追随して変化するように、無端金属ベルト２１、ベルト回転用ロール３１、３２、フリーロールである上サポートロール４１、下サポートロール４２のいずれかの回転を実測検知し、モーター８６の回転数を制御する機構を有することが好ましい。
【００５９】
図１０に、上サポートロール４１を駆動するシャフト直結機構の一例を示す。乾燥室１２内のサポートロール４１と、乾燥室１２外のモーター８６をつなぐために、上サポートロール４１のシャフト８１が貫通しており、シャフトのギア８３とモーターのギア８４とがタイミングベルト８５を介して直結している。この場合、乾燥室１２にシャフト８１が貫通する開口部を設ける必要があり、開口部から外気や乾燥室２１外からの塵が混入しやすくなると言う問題がある。また、乾燥室１２を加熱すると、乾燥室１２のフレームや上サポートロール４１の熱膨張により、シャフト８１が歪んで曲がりやすくなり、上サポートロール４１の回転不良が発生しやすくなる。
【００６０】
上サポートロール４１を回転させる駆動系は、モーター８６と直結していても良いが、モーター８６が乾燥室１２外にあるときは、上述の問題から、直結していない方が好ましい。
【００６１】
図１１に、上サポートロール４１を駆動するマグネットカップリング機構の一例を示す。乾燥室１２外のモーター８６と、上サポートロール４１とは直結されておらず、乾燥室１２内外で上サポートロール４１のシャフト８１は一旦２本に切断されており、２本のシャフトの切断側の先端に対となるマグネットカップリング８７が設けられている。対となるマグネットカップリング８７の間には、乾燥室１２のフレームが存在しており、シャフトの開口部がないので、外気や外部からの塵が混入する問題もなく、またサポートロールのシャフト８１が乾燥室１２内で完結しているので、シャフト８１の熱歪みもマグネットカップリング部で一旦リセットされ、シャフト８１が歪んで回転不良を起こすことを防止できる。
【００６２】
モーター８６にギア８３、８４、およびタイミングベルト８５を介して直結している側のマグネット８７を回転させることで、乾燥室１２内側のマグネット８７も追随して回転する。
【００６３】
（乾燥室）
本発明の連続乾燥設備１１は、流延膜を剥離可能な状態にするため、流延膜を加熱する乾燥室１２を設ける。
【００６４】
乾燥室１２は、図示しないが熱風を吹き付ける熱風ダクトおよび乾燥気体を排気する排気ダクトを有する。例えば無端金属ベルト２１の走行路に沿って、熱風ダクトと排気ダクトを交互に複数設置することで、効率的に溶媒が揮発する。熱風ダクトと熱源は送風機で連結され、熱風は送風機から供給される。熱風ダクトからの気体は、熱源により加熱され、この熱風により流延膜を加熱することができる。熱風の向きは、ダクトの位置や向きを調整することで、流延膜面に対して垂直風にすることも水平風にすることも任意である。また、熱風ダクトを無端金属ベルト２１の裏面側に設けることで、流延膜を無端金属ベルト側からも加熱することができる。
【００６５】
乾燥室１２は、図１に示す通り無端金属ベルト２１の全体を覆う構造でもよいし、図２に示す通り無端金属ベルト２１の一部を加熱する構造でもよい。  図６において、口金からの流延は、図示していないがベルト回転用ロール３１の上方２４０地点付近に行われる。この場合、無端金属ベルト２１の２４０地点付近で流延された流延膜は、無端金属ベルト２１が２４０地点から２５２地点方向に走行し、乾燥室１２内を加熱することで、流延膜の乾燥が行われる。
このような乾燥を行う場合、流延直後から流延初期（例えば、図６中の２４０地点から２５０地点までの領域）では流延膜中の溶媒含有率が高い。この領域は、流延膜の粘度が低くなり流動しやすい状態になっているので、幅方向のベルトの高さを実質的に均一な連続領域とすることで、流延膜の流動性を抑制することができる。
【００６６】
図７に示すサポートロールの配置図は、図６に示したサポートロールの配置図とサポートロールの配置は同一であるが、乾燥室１２が無端金属ベルト２１の一部分のみを加熱する構造になっている。乾燥室１２は、無端金属ベルト２１の走行部付近に開口部が設けられており、乾燥室１２の内外で無端金属ベルト２１の温度差が大きく異なる。このような構造にすることで、図示しない口金６１や剥離ロール７１を乾燥室外に設置することができるので、口金６１のリップ清掃などの口金調製作業や、吐出スタート時に流延膜の乾燥フィルムを剥離ロールに巻き付ける作業を安全かつ容易にこなすことができ、作業環境的に大きなメリットがある。その反面、乾燥室２１内外の温度差の影響で、無端金属ベルト２１に熱歪みが生じて、例えば２６６地点付近では幅方向ベルト高低差が劇的に悪化する欠点がある。
【００６７】
このような欠点は、前述のとおり無端金属ベルト２１に抱き角を与えることにより解消させることが可能である。
【実施例】
【００６８】
以下、本発明を実施例で詳細に説明する。
【００６９】
＜測定方法＞
（１）幅方向のベルト高低差
無端金属ベルトの各測定ポイント上に直径１０ｍｍの分銅形状の測定スケールを置き、各測定スケールの高さを光学観測器（光学マイクロメーターＯＭ５をセットした短視準型オートレベルＡＴ−Ｂ２、いずれも（株）ソキア・トプコン製）を用いて、各測定ポイントの相対高さを観察した。幅方向のベルト高低差は、図４の様に幅方向のライン上（例えば２１１地点）のベルトの相対高さを５０ｍｍ間隔で測定し、その最大と最小の差で計算した。測定幅は、ベルト全幅でなく、両端部５０ｍｍずつを除いた１４００ｍｍ幅（測定ポイントは全２９点）。これら幅方向の測定を、流れ方向に０．１ｍ間隔で行った。
【００７０】
＜比較例１＞
図５は従来のサポートロール４１の配置図（側面図）である。ベルト回転用ロール３１の頂点からベルト回転用ロール３２の頂点に向けて、無端金属ベルト２１が水平方向に走行するが、無端金属ベルト２１を支持する上サポートロール４１の間隔は、ベルト回転用ロール３１の頂側に接する位置（２４０地点）から順に、３．０ｍ、２．０ｍ、２．０ｍとなるよう、サポートロール４１を配置した。図中の２４６地点、２５０地点、２５２地点は、上サポートロール４１に支持されている無端金属ベルト２１の位置を示す。
【００７１】
連続する２本の上サポートロール４１の高さはそれぞれ、レンジで０．２ｍｍ以内の精度で水平に配置されており、無端金属ベルト２１の全体が乾燥室１２内に収納されている。従動ロール３１および駆動ロール３２は直径１０００ｍｍのＳＵＳ３０４鋼のドラム、上サポートロール４１、および下サポートロール４２は直径１００ｍｍのＳＵＳ３０４鋼のロールで、いずれも硬質クロムメッキ品を用いている。金属ベルトの材質は、ＳＵＳ６３０の熱処理品を用い、その寸法が幅１５００ｍｍ、厚さ１．０ｍｍ、長さ４０ｍの長尺板を環状に接合して、無端金属ベルト２１となる。駆動ロール３２に油圧シリンダーで１．３５×１０５Ｎの荷重を掛けて、無端金属ベルト２１の単位断面積当たりのテンションが４５ＭＰａとなるように調整した。
【００７２】
乾燥室１２外の温度を２０℃にし、乾燥室１２内の温度を２０℃（加熱なし）、６０℃および１００℃に加熱した際の、幅方向のベルト高低差を測定した。
【００７３】
比較例１である図５の設備で測定した結果を図１２に示す。上サポートロール４１の間隔が２．０〜３．０ｍであると、上サポートロール４１上の地点である２４０地点、２４６地点、２５０地点では、幅方向ベルト高低差が小さく、ベルトの高さが実質的に均一であるのに対し、その中間領域（たとえば２４０地点と２４６地点の間の部分）では上サポートロール４１からの距離が大きくなるほど、幅方向ベルト高低差が大きくなることが分かった。また、乾燥室１２の温度が高くなるほど、幅方向のベルト高低差が大きくなった。
【００７４】
＜実施例１＞
図６は本発明のサポートロールの配置図（側面図）である。無端金属ベルト２１を支持する上サポートロール４１の間隔は、ベルト回転用ロール３１の頂側に接する位置（２４０地点）から順に、１．０ｍ、０．４ｍ、０．４ｍ、０．４ｍ、０．４ｍ、０．４ｍ、０．５ｍ、０．５ｍ、０．５ｍ、０．５ｍ、１．０ｍ、１．０ｍとなるよう、サポートロールを配置した。図中の２４１地点〜２５２地点は、上サポートロール４１に支持されている無端ベルト２１の位置を示す。サポートロール４１の配置間隔以外の条件は、比較例１と同様である。
【００７５】
実施例１である図６の設備で測定した結果を図１３に示す。比較例１と異なり、上サポートロール４１の数を増やして、その間隔を小さくすることで、大幅に幅方向ベルト高低差が改善されて幅方向のベルトの高さは実質的に均一となった。
【００７６】
＜実施例２＞
図７は本発明のサポートロール配置図（側面図）である。無端金属ベルト２１を支持する上サポートロール４１の配置は図６の実施例１と同様だが、乾燥室１２が無端金属ベルト２１全体を覆うのではなく、部分的に、具体的には２６５地点と２６６地点の中間で、２６０地点から２．８ｍの地点以降を覆う構造となっている点のみ異なる。乾燥機１２の構造以外の条件は、実施例１と同様である。
【００７７】
図１４に、幅方向ベルト高低差を測定した結果を示す。乾燥室１２の温度が２０℃（加熱なし）では、２６０地点から２７１地点まで、幅方向ベルト高低差が０．５ｍｍ以下となっていたが、乾燥室１２の温度が６０℃および１００℃の場合、乾燥室１２の入り口近辺で幅方向ベルト高低差が大幅に大きくなっており、６０℃では最大４．０ｍｍの、１００℃では最大７．０ｍｍの幅方向ベルト高低差が発生した。２６６地点前後で無端金属ベルト２１の温度差が急勾配で発生し、熱歪みによりベルトの波打が発生したためであった。
【００７８】
＜実施例３＞
図８は、実施例２（図７）の熱歪みによるベルト波打を改善するために工夫した、本発明のサポートロール配置図（側面図）である。無端金属ベルト２１を支持する上サポートロール４１の間隔、および乾燥室１２の構造は図７の実施例２と同様だが、２６６地点付近の熱歪み対策で、２６６地点の上サポートロール４１の抱き角が２．５°となるよう、上サポートロール４１の高さを調整した。なお、２６６地点以降（２７２地点まで）の連続する２本の上サポートロール４１の高さはそれぞれ、レンジで０．２ｍｍ以内の精度で水平に配置した。
【００７９】
図１５に、幅方向ベルト高低差を測定した結果を示す。熱歪み発生の多い２６６地点の上サポートロール４１に抱き角を付与することで、熱歪みによるベルト波打を打ち消すことができ、２６０地点〜２７０地点では幅方向ベルト高低差が０．５ｍｍ以内となり、幅方向のベルトの高さを実質的に均一化できた。
【産業上の利用可能性】
【００８０】
本発明は、フィルムの製造に利用できる。また樹脂凸版印刷版原版、フレキソ印刷版原版のレリーフ形成層のような厚膜シートの製造にも応用することができる。
【符号の説明】
【００８１】
１２：乾燥室
２１：無端金属ベルト
３１：ベルト回転用ロール（従動ロール）
３２：ベルト回転用ロール（駆動ロール）
４１：上サポートロール
４２：下サポートロール
５１：スライド機構
５２：シリンダー
５３：ベルト回転用ロールの軸受
５４：支持体
５５：スライドレール
５６：ピストンロッド
６１：口金
７１：剥離ロール
８１：シャフト
８２：サポートロールの軸受
８３：シャフトギア
８４：モーターギア
８５：タイミングベルト
８６：モーター
８７：マグネットカップリング
【図１】
2015020325.tif 000003
【図２】
2015020325.tif 000004
【図３】
2015020325.tif 000005
【図４】
2015020325.tif 000006
【図５】
2015020325.tif 000007
【図６】
2015020325.tif 000008
【図７】
2015020325.tif 000009
【図８】
2015020325.tif 000010
【図９】
2015020325.tif 000011
【図１０】
2015020325.tif 000012
【図１１】
2015020325.tif 000013
【図１２】
2015020325.tif 000014
【図１３】
2015020325.tif 000015
【図１４】
2015020325.tif 000016
【図１５】
2015020325.tif 000017